СПОСОБ ПРИГОТОВЛЕНИЯ УГЛЕВОДОРОДНОГО РЕЗИНОВОГО КЛЕЯ С ИСПОЛЬЗОВАНИЕМ ФТОРУГЛЕВОДОРОДНОГО РАЗБАВИТЕЛЯ

1. Способ приготовления, по существу, гомогенного углеводородного резинового клея с единственной жидкой фазой из полимерной суспензии, включающей углеводородный каучук, разбавитель и непрореагировавший мономер (мономеры), который включает следующие стадии:
(а) контактирование полимерной суспензии с углеводородным растворителем и
(б) удаление разбавителя в количествах, недостаточно больших, чем необходимо для приготовления, по существу, гомогенного углеводородного резинового клея с единственной жидкой фазой, где массовая фракция мономера (мономеров) в углеводородном резиновом клее на основе общего количества углеводородного каучука, содержащегося в углеводородном резиновом клее, меньше массовой фракции мономера (мономеров) в углеводородной каучуковой суспензии на основе общего количества углеводородного каучука, содержащегося в углеводородной каучуковой суспензии,
в котором разбавитель включает фторуглеводород.
2. Способ приготовления, по существу, гомогенного углеводородного резинового клея из полимерной суспензии, включающей углеводородный каучук, разбавитель, который, по существу, свободен от фторуглеводородного разбавителя, и первую массовую фракцию непрореагировавшего мономера (мономеров) на основе общего количества углеводородного каучука, содержащегося в полимерной суспензии, включающий следующие стадии:
(а) контактирование полимерной суспензии со фторуглеводородным разбавителем и с углеводородным растворителем и
(б) удаление по меньшей мере части разбавителя и фторуглеводородного разбавителя с получением, по существу, гомогенного углеводородного резинового клея, содержащего вторую массовую фракцию непрореагировавшего мономера (мономеров) на основе общего количества углеводородного каучука, содержащегося в, по существу, гомогенном углеводородном резиновом клее,
в котором первая массовая фракция превышает вторую массовую фракцию.
3. Способ модернизации существующей установки суспензионной катионной полимеризации, включающий следующие стадии:
(а) контактирование полимерной суспензии из установки суспензионной катионной полимеризации с углеводородным растворителем, где полимерная суспензия включает углеводородный каучук, разбавитель и первую массовую фракцию непрореагировавшего мономера (мономеров) на основе общего количества углеводородного каучука, содержащегося в полимерной суспензии; и
(б) удаление по меньшей мере части разбавителя с получением, по существу, гомогенного углеводородного резинового клея, содержащего вторую массовую фракцию непрореагировавшего мономера (мономеров) на основе общего количества углеводородного каучука, содержащегося в, по существу, гомогенном углеводородном резиновом клее,
в котором разбавитель включает фторуглеводород и в котором первая массовая фракция превышает вторую массовую фракцию.
4. Способ модернизации существующей установки суспензионной катионной полимеризации, включающий следующие стадии:
(а) контактирование полимерной суспензии из установки суспензионной катионной полимеризации со фторуглеводородным разбавителем и с углеводородным растворителем, где полимерная суспензия включает углеводородный каучук, разбавитель, который, по существу, свободен от фторуглеводородного разбавителя, и первую массовую фракцию непрореагировавшего мономера (мономеров) на основе общего количества углеводородного каучука, содержащегося в полимерной суспензии;
(б) удаление по меньшей мере части разбавителя и фторуглеводородного разбавителя с получением, по существу, гомогенного углеводородного резинового клея, содержащего вторую массовую фракцию непрореагировавшего мономера (мономеров) на основе общего количества углеводородного каучука, содержащегося в, по существу гомогенном углеводородном резиновом клее,
в котором первая массовая фракция превышает вторую массовую фракцию.
5. Способ приготовления углеводородного резинового клея с единственной жидкой фазой из полимерной суспензии, включающей углеводородный каучук, разбавитель и первую массовую фракцию непрореагировавшего мономера (мономеров) в полимерной суспензии на основе общей массы углеводородного каучука в полимерной суспензии, который включает следующие стадии:
(а) контактирование полимерной суспензии с углеводородным растворителем и
(б) удаление по меньшей мере части разбавителя из полимерной суспензии с получением углеводородного резинового клея с единственной жидкой фазой, содержащего вторую массовую фракцию непрореагировавшего мономера (мономеров) в углеводородном резиновом клее на основе общего количества углеводородного каучука, содержащегося в углеводородном резиновом клее,
в котором разбавитель включает фторуглеводород, а первая массовая фракция превышает вторую массовую фракцию.
6. Способ по одному из пп.1-5, в котором фторуглеводород включает по меньшей мере один углеродный атом и по меньшей мере два атома фтора.
7. Способ по одному из пп.1-5, в котором фторуглеводород включает 1,1-дифторэтан.
8. Способ по одному из пп.1-5, в котором фторуглеводород включает 1,1,1,2-тетрафторэтан.
9. Способ по одному из пп.1-5, в котором фторуглеводород состоит, по существу, из водорода, углерода и фтора.
10. Способ по одному из пп.1-5, в котором массовая фракция непрореагировавшего мономера (мономеров) в углеводородном клее на основе общей массы углеводородного каучука в углеводородном клее меньше массовой фракции непрореагировавшего мономера (мономеров) в полимерной суспензии на основе общей массы углеводородного каучука в полимерной суспензии.
11. Способ по одному из пп.1-5, в котором разбавитель далее включает метилхлорид.
12. Способ по одному из пп.1-5, в котором углеводородный каучук включает полимер (полимеры) и/или сополимер (сополимеры) изобутилена, изопрена, пара-метилстирола или их сочетания.
13. Способ по одному из пп.1-5, в котором разбавитель состоит, по существу, из фторуглеводорода.
4
7
14. Способ по одному из пп.1-5, в котором полимерную суспензию готовят в процессе суспензионной катионной полимеризации для получения С-С изоолефиновых полимеров.
15. Способ по одному из пп.1-5, в котором полимерная суспензия включает больше или примерно 10 об.% твердых частиц.
16. Способ по одному из пп.1-5, в котором полимерная суспензия, когда контактирует с углеводородным растворителем, находится при температуре ниже или равной примерно -20°С.
17. Способ по одному из пп.1-5, в котором массовая фракция непрореагировавшего мономера (мономеров) в углеводородном клее в пересчете на общую массу углеводородного каучука в углеводородном клее составляет меньше 80% массовой фракции непрореагировавшего мономера (мономеров) в полимерной суспензии на основе общей массы углеводородного каучука в полимерной суспензии.
18. Способ по одному из пп.1-5, в котором углеводородный резиновый клей, по существу, свободен от непрореагировавшего мономера (мономеров).
19. Способ по одному из пп.1-5 предыдущих пунктов, в котором фторуглеводородный разбавитель при 25°С и под абсолютным давлением 101,3 кПа представляет собой газ.
20. Способ по одному из пп.1-5, в котором фторуглеводород отвечает формуле:
x
y
z
CHF
в которой х обозначает целое число от 1 до 10, значение у превышает или равно 1 и значение z превышает или равно 1.
21. Способ по одному из пп.1-5, в котором фторуглеводород выбирают из группы, включающей фторметан, дифторметан, трифторметан, фторэтан, 1,1-дифторэтан, 1,2-дифторэтан, 1,1,1-трифторэтан, 1,1,2-трифторэтан, 1,1,1,2-тетрафторэтан, 1,1,2,2-тетрафторэтан, 1,1,1,2,2-пентафторэтан, 1-фторпропан, 2-фторпропан, 1,1-дифторпропан, 1,2-дифторпропан, 1,3-дифторпропан, 2,2-дифторпропан, 1,1,1-трифторпропан, 1,1,2-трифторпропан, 1,1,3-трифторпропан, 1,2,2-трифторпропан, 1,2,3-трифторпропан, 1,1,1,2-тетрафторпропан, 1,1,1,3-тетрафторпропан, 1,1,2,2-тетрафторпропан, 1,1,2,3-тетрафторпропан, 1,1,3,3-тетрафторпропан, 1,2,2,3-тетрафторпропан, 1,1,1,2,2-пентафторпропан, 1,1,1,2,3-пентафторпропан, 1,1,1,3,3-пентафторпропан, 1,1,2,2,3-пентафторпропан, 1,1,2,3,3-пентафторпропан, 1,1,1,2,2,3-гексафторпропан, 1,1,1,2,3,3-гексафторпропан, 1,1,1,3,3,3-гексафторпропан, 1,1,1,2,2,3,3-гептафторпропан, 1,1,1,2,3,3,3-гептафторпропан, 1-фторбутан, 2-фторбутан, 1,1-дифторбутан, 1,2-дифторбутан, 1,3-дифторбутан, 1,4-дифторбутан, 2,2-дифторбутан, 2,3-дифторбутан, 1,1,1-трифторбутан, 1,1,2-трифторбутан, 1,1,3-трифторбутан, 1,1,4-трифторбутан, 1,2,2-трифторбутан, 1,2,3-трифторбутан, 1,3,3-трифторбутан, 2,2,3-трифторбутан, 1,1,1,2-тетрафторбутан, 1,1,1,3-тетрафторбутан, 1,1,1,4-тетрафторбутан, 1,1,2,2-тетрафторбутан, 1,1,2,3-тетрафторбутан, 1,1,2,4-тетрафторбутан, 1,1,3,3-тетрафторбутан, 1,1,3,4-тетрафторбутан, 1,1,4,4-тетрафторбутан, 1,2,2,3-тетрафторбутан, 1,2,2,4-тетрафторбутан, 1,2,3,3-тетрафторбутан, 1,2,3,4-тетрафторбутан, 2,2,3,3-тетрафторбутан, 1,1,1,2,2-пентафторбутан, 1,1,1,2,3-пентафторбутан, 1,1,1,2,4-пентафторбутан, 1,1,1,3,3-пентафторбутан, 1,1,1,3,4-пентафторбутан, 1,1,1,4,4-пентафторбутан, 1,1,2,2,3-пентафторбутан, 1,1,2,2,4-пентафторбутан, 1,1,2,3,3-пентафторбутан, 1,1,2,4,4-пентафторбутан, 1,1,3,3,4-пентафторбутан, 1,2,2,3,3-пентафторбутан, 1,2,2,3,4-пентафторбутан, 1,1,1,2,2,3-гексафторбутан, 1,1,1,2,2,4-гексафторбутан, 1,1,1,2,3,3-гексафторбутан, 1,1,1,2,3,4-гексафторбутан, 1,1,1,2,4,4-гексафторбутан, 1,1,1,3,3,4-гексафторбутан, 1,1,1,3,4,4-гексафторбутан, 1,1,1,4,4,4-гексафторбутан, 1,1,2,2,3,3-гексафторбутан, 1,1,2,2,3,4-гексафторбутан, 1,1,2,2,4,4-гексафторбутан, 1,1,2,3,3,4-гексафторбутан, 1,1,2,3,4,4-гексафторбутан, 1,2,2,3,3,4-гексафторбутан, 1,1,1,2,2,3,3-гептафторбутан, 1,1,1,2,2,4,4-гептафторбутан, 1,1,1,2,2,3,4-гептафторбутан, 1,1,1,2,3,3,4-гептафторбутан, 1,1,1,2,3,4,4-гептафторбутан, 1,1,1,2,4,4,4-гептафторбутан, 1,1,1,3,3,4,4-гептафторбутан, 1,1,1,2,2,3,3,4-октафторбутан, 1,1,1,2,2,3,4,4-октафторбутан, 1,1,1,2,3,3,4,4-октафторбутан, 1,1,1,2,2,4,4,4-октафторбутан, 1,1,1,2,3,4,4,4-октафторбутан, 1,1,1,2,2,3,3,4,4-нонафторбутан, 1,1,1,2,2,3,4,4,4-нонафторбутан, 1-фтор-2-метилпропан, 1,1-дифтор-2-метилпропан, 1,3-дифтор-2-метилпропан, 1,1,1-трифтор-2-метилпропан, 1,1,3-трифтор-2-метилпропан, 1,3-дифтор-2-(фторметил)пропан, 1,1,1,3-тетрафтор-2-метилпропан, 1,1,3,3-тетрафтор-2-метилпропан, 1,1,3-трифтор-2-(фторметил)пропан, 1,1,1,3,3-пентафтор-2-метилпропан, 1,1,3,3-тетрафтор-2-(фторметил)пропан, 1,1,1,3-тетрафтор-2-(фторметил)пропан, фторциклобутан, 1,1-дифторциклобутан, 1,2-дифторциклобутан, 1,3-дифторциклобутан, 1,1,2-трифторциклобутан, 1,1,3-трифторциклобутан, 1,2,3-трифторциклобутан, 1,1,2,2-тетрафторциклобутан, 1,1,3,3-тетрафторциклобутан, 1,1,2,2,3-пентафторциклобутан, 1,1,2,3,3-пентафторциклобутан, 1,1,2,2,3,3-гексафторциклобутан, 1,1,2,2,3,4-гексафторциклобутан, 1,1,2,3,3,4-гексафторциклобутан, 1,1,2,2,3,3,4-гептафторциклобутан, 1,1,2-трифторэтен, 1,1,2-трифторпропен, 1,1,3-трифторпропен, 1,2,3-трифторпропен, 1,3,3-трифторпропен, 2,3,3-трифторпропен, 3,3,3-трифторпропен, 1,1,2-трифтор-1-бутен, 1,1,3-трифтор-1-бутен, 1,1,4-трифтор-1-бутен, 1,2,3-трифтор-1-бутен, 1,2,4-трифтор-1-бутен, 1,3,3-трифтор-1-бутен, 1,3,4-трифтор-1-бутен, 1,4,4-трифтор-1-бутен, 2,3,3-трифтор-1-бутен, 2,3,4-трифтор-1-бутен, 2,4,4-трифтор-1-бутен, 3,3,4-трифтор-1-бутен, 3,4,4-трифтор-1-бутен, 4,4,4-трифтор-1-бутен, 1,1,2,3-тетрафтор-1-бутен, 1,1,2,4-тетрафтор-1-бутен, 1,1,3,3-тетрафтор-1-бутен, 1,1,3,4-тетрафтор-1-бутен, 1,1,4,4-тетрафтор-1-бутен, 1,2,3,3-тетрафтор-1-бутен, 1,2,3,4-тетрафтор-1-бутен, 1,2,4,4-тетрафтор-1-бутен, 1,3,3,4-тетрафтор-1-бутен, 1,3,4,4-тетрафтор-1-бутен, 1,4,4,4-тетрафтор-1-бутен, 2,3,3,4-тетрафтор-1-бутен, 2,3,4,4-тетрафтор-1-бутен, 2,4,4,4-тетрафтор-1-бутен, 3,3,4,4-тетрафтор-1-бутен, 3,4,4,4-тетрафтор-1-бутен, 1,1,2,3,3-пентафтор-1-бутен, 1,1,2,3,4-пентафтор-1-бутен, 1,1,2,4,4-пентафтор-1-бутен, 1,1,3,3,4-пентафтор-1-бутен, 1,1,3,4,4-пентафтор-1-бутен, 1,1,4,4,4-пентафтор-1-бутен, 1,2,3,3,4-пентафтор-1-бутен, 1,2,3,4,4-пентафтор-1-бутен, 1,2,4,4,4-пентафтор-1-бутен, 2,3,3,4,4-пентафтор-1-бутен, 2,3,4,4,4-пентафтор-1-бутен, 3,3,4,4,4-пентафтор-1-бутен, 1,1,2,3,3,4-гексафтор-1-бутен, 1,1,2,3,4,4-гексафтор-1-бутен, 1,1,2,4,4,4-гексафтор-1-бутен, 1,2,3,3,4,4-гексафтор-1-бутен, 1,2,3,4,4,4-гексафтор-1-бутен, 2,3,3,4,4,4-гексафтор-1-бутен, 1,1,2,3,3,4,4-гептафтор-1-бутен, 1,1,2,3,4,4,4-гептафтор-1-бутен, 1,1,3,3,4,4,4-гептафтор-1-бутен, 1,2,3,3,4,4,4-гептафтор-1-бутен, 1,1,1-трифтор-2-бутен, 1,1,2-трифтор-2-бутен, 1,1,3-трифтор-2-бутен, 1,1,4-трифтор-2-бутен, 1,2,3-трифтор-2-бутен, 1,2,4-трифтор-2-бутен, 1,1,1,2-тетрафтор-2-бутен, 1,1,1,3-тетрафтор-2-бутен, 1,1,1,4-тетрафтор-2-бутен, 1,1,2,3-тетрафтор-2-бутен, 1,1,2,4-тетрафтор-2-бутен, 1,2,3,4-тетрафтор-2-бутен, 1,1,1,2,3-пентафтор-2-бутен, 1,1,1,2,4-пентафтор-2-бутен, 1,1,1,3,4-пентафтор-2-бутен, 1,1,1,4,4-пентафтор-2-бутен, 1,1,2,3,4-пентафтор-2-бутен, 1,1,2,4,4-пентафтор-2-бутен, 1,1,1,2,3,4-гексафтор-2-бутен, 1,1,1,2,4,4-гексафтор-2-бутен, 1,1,1,3,4,4-гексафтор-2-бутен, 1,1,1,4,4,4-гексафтор-2-бутен, 1,1,2,3,4,4-гексафтор-2-бутен, 1,1,1,2,3,4,4-гептафтор-2-бутен, 1,1,1,2,4,4,4-гептафтор-2-бутен и их смеси.
4
10
22. Способ по одному из пп.1-5, в котором углеводородный растворитель включает С-С углеводорода.
5
8
23. Способ по одному из пп.1-5 в котором углеводородный растворитель включает линейные, разветвленные или циклические С-С углеводороды.
5
7
24. Способ по одному из пп.1-5, в котором углеводородный растворитель включает алкан с С по С.
25. Способ по одному из пп.1-5, в котором углеводородный растворитель выбирают из группы, включающей бутан, циклобутан, изобутан, н-пентан, циклопентан, н-гексан, метилциклопентан, изогексан, 2-метилпентан, 3-метилпентан, 2-метилбутан, 2,2-диметилбутан, 2,3-диметилбутан, 2-метилгексан, 3-метилгексан, 3-этилпентан, 2,2-диметилпентан, 2,3-диметилпентан, 2,4-диметилпентан, 3,3-диметилпентан, 2-метилгептан, 3-этилгексан, 2,5-диметилгексан, 2,2,4-триметилпентан, октан, гептан, нонан, декан, додекан, ундекан, 1,1-диметилциклопентан, 1,2-диметилциклопентан, 1,3-диметилциклопентан, этилциклопентан, циклогексан, метилциклогексан, бензол, толуол, орто-ксилол, пара-ксилол, мета-ксилол и их сочетания.
26. Способ по одному из пп.1-5, в котором углеводородный растворитель представляет собой смесь н-гексана, 2-метилпентана, 3-метилпентана, метилциклопентана и/или циклогексана.
27. Способ по одному из пп.1-5, дополнительно включающий следующие стадии:
(в) удаление по меньшей мере части фторуглеводорода из полимерной суспензии и
(г) возврат по меньшей мере части удаленного фторуглеводорода с получением дополнительной полимерной суспензии.
28. Способ по одному из пп.1-5, дополнительно включающий следующие стадии:
(в) удаление по меньшей мере части углеводородного растворителя и
(г) возврат по меньшей мере части удаленного углеводородного растворителя с получением дополнительной полимерной суспензии.
29. Способ по одному из пп.1-5, дополнительно включающий следующие стадии:
(в) удаление по меньшей мере части мономера (мономеров) и
(г) возврат по меньшей мере части удаленного мономера (мономеров) с получением дополнительного углеводородного каучука.
30. Способ по одному из пп.1-5, дополнительно включающий следующее: регулирование температуры и/или давления полимерной суспензии или смеси полимерной суспензии и углеводородного растворителя.
31. Способ по одному из пп.1-5, дополнительно включающий следующее:
регулирование температуры, давления, массовой фракции углеводородного растворителя в полученной смеси и/или массовой фракции разбавителя в полученной смеси таким образом, чтобы полученная смесь сохранялась как, по существу, гомогенная жидкая фаза.
32. Углеводородная резиновая клеевая композиция, приготовленная согласно способу по одному из предыдущих пунктов.